(57)【特許請求の範囲】
【請求項１】
ＹＯ２と任意にＸ２Ｏ３を含むＬＥＶ型骨格構造を有するゼオライト系材料の製造方法であって、該方法が：
（１）一種以上のＹＯ２源と一種以上の溶媒と一種以上のテトラアルキルアンモニウム化合物とを含み、さらに任意に種結晶を含む混合物を調製する工程と、
（２）工程（１）で得られた混合物を晶析させる工程とを含み、
Ｙは四価の元素であり、Ｘは三価の元素であり、
工程（２）で晶析される混合物が、１００質量％のＹＯ２に基づいて１質量％以下のナトリウムを含むことを特徴とする方法。
【請求項２】
工程（１）で得られる混合物のＹＯ２に対する、上記一種以上の溶媒の総量のモル比が５０以下である請求項１に記載の方法。
【請求項３】
上記一種以上の溶媒が一種以上の極性溶媒を含む請求項１又は２に記載の方法。
【請求項４】
上記一種以上のテトラアルキルアンモニウム化合物が、ジエチルジメチルアンモニウム化合物、トリエチルメチルアンモニウム化合物およびこれらの二つの混合物からなる群から選ばれる請求項１〜３のいずれか一項に記載の方法。
【請求項５】
工程（１）で得られる混合物のＹＯ２に対する、一種以上の有機テンプレートの総量のモル比が０．０１〜２の範囲である請求項１〜４のいずれか一項に記載の方法。
【請求項６】
Ｙが、Ｓｉ、Ｓｎ、Ｔｉ、Ｚｒ、Ｇｅおよびこれらの二つ以上の混合物からなる群から選ばれる請求項１〜５のいずれか一項に記載の方法。
【請求項７】
Ｘが、Ａｌ、Ｂ、Ｉｎ、Ｇａおよびこれらの二つ以上の混合物からなる群から選ばれる請求項１〜６のいずれか一項に記載の方法。
【請求項８】
上記一種以上のＹＯ２源がシリカを含む請求項１〜７のいずれか一項に記載の方法。
【請求項９】
工程（１）の混合物がさらに一種以上のＸ２Ｏ３源を含む請求項１〜８のいずれか一項に記載の方法。
【請求項１０】
上記一種以上のＸ２Ｏ３源が、一種以上のアルミニウム化合物を含む請求項９に記載の方法。
【請求項１１】
工程（１）で得られる混合物中のＹＯ２：Ｘ２Ｏ３モル比が２〜２００の範囲である請求項９又は１０に記載の方法。
【請求項１２】
工程（１）の混合物がさらに一種以上のＯＨ−源を含む請求項１〜１１のいずれか一項に記載の方法。
【請求項１３】
工程（１）で得られる混合物のＯＨ−：ＹＯ２モル比が０．０１〜５の範囲である請求項１２に記載の方法。
【請求項１４】
工程（１）の混合物がさらにＬＥＶ型骨格構造中のＹ原子及び／又はＸ原子の少なくとも一部の同形置換に適当な一種以上の元素の一種以上の供給源を含む請求項１〜１３のいずれか一項に記載の方法。
【請求項１５】
上記ＬＥＶ型骨格構造中のＹＯ２の、Ｙ原子及び／又はＸ原子の少なくとも一部の同形置換に適当な一種以上の元素の総量に対するモル比が３〜３００の範囲である請求項１４に記載の方法。
【請求項１６】
工程（１）で得られる混合物中のＹＯ２とＸ２Ｏ３と一種以上の有機テンプレートの総量のモル比が１：（０．００５−１）：（０．０５−１０）の範囲である請求項１〜４のいずれか一項に記載の方法。
【請求項１７】
工程（２）での晶析が混合物の加熱を伴う請求項１〜１６のいずれか一項に記載の方法。
【請求項１８】
工程（２）での晶析がソルボサーマル条件下で行われる請求項１７に記載の方法。
【請求項１９】
工程（２）での晶析が、上記混合物の少なくとも０．１日間の加熱を伴う請求項１〜１８のいずれか一項に記載の方法。
【請求項２０】
工程（２）での晶析が、上記混合物のかき混ぜを伴う請求項１〜１９のいずれか一項に記載の方法。
【請求項２１】
請求項１〜２０のいずれか一項の方法が、さらに以下の工程：
（３）上記ＬＥＶ型骨格構造を有するゼオライト系材料を分離する工程、及び／又は
（４）上記ＬＥＶ型骨格構造を有するゼオライト系材料を洗浄する工程、及び／又は
（５）上記ＬＥＶ型骨格構造を有するゼオライト系材料を乾燥及び／又は焼成させる工程、及び／又は
（６）上記ＬＥＶ型骨格構造を有するゼオライト系材料をイオン交換処理にかける工程、
［但し、工程（３）及び／又は（４）及び／又は（５）及び／又は（６）はどの順番で行ってもよい］
の一つ以上を含む請求項１〜２０のいずれか一項に記載の方法。
【請求項２２】
工程（５）の焼成が３００〜９００℃の範囲の温度で行われる請求項２１に記載の方法。
【請求項２３】
工程（２）の後、且つ工程（３）の前に、上記晶析生成物のｐＨをｐＨ５〜１２の範囲に調整する請求項２１又は２２に記載の方法。
【請求項２４】
工程（６）において、上記ＬＥＶ型骨格を有するゼオライト系材料が少なくとも一種のカチオン及び／又はカチオン性元素でイオン交換される請求項２１〜２３のいずれか一項に記載の方法。
【請求項２５】
工程（２）で形成されるＬＥＶ型骨格構造を有するゼオライト系材料が、レビ沸石、ＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上のゼオライトを含む請求項１〜２４のいずれか一項に記載の方法。
【請求項２６】
上記種結晶が少なくとも部分的にＬＥＶ型骨格構造をもたないゼオライト系材料を含む請求項１〜２５のいずれか一項に記載の方法。
【請求項２７】
種結晶中に含まれるゼオライト系材料がＣＨＡ型骨格構造のゼオライト系材料を含み、上記ＣＨＡ型骨格構造のゼオライト系材料がチャバザイト及び／又はＳＳＺ−１３を含む請求項２６に記載の方法。
【請求項２８】
上記種結晶が少なくとも部分的にＬＥＶ型骨格構造を有するゼオライト系材料を含む請求項１〜２５のいずれか一項に記載の方法。
【請求項２９】
上記種結晶中に含まれるＬＥＶ型骨格構造を有するゼオライト系材料が、レビ沸石、ＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上のゼオライトを含む請求項２８に記載の方法。
【請求項３０】
工程（１）の混合物中の種結晶の量が、１００質量％の上記少なくとも一種のＹＯ２源中のＹＯ２に基づいて０．０１〜３０質量％の範囲である請求項１〜２９のいずれか一項に記載の方法。
【請求項３１】
工程（１）の混合物が、１００質量％のＹＯ２に基づいて５質量％以下の種結晶を含む請求項１〜２９のいずれか一項に記載の方法。
【請求項３２】
ＬＥＶ型骨格構造を有する非イオン交換ゼオライト系材料であって、該ＬＥＶ型骨格構造を有するゼオライト系材料がＹＯ２とＸ２Ｏ３を含み、
Ｙは四価の元素であり、Ｘは三価の元素であり、
該ゼオライト系材料が、１００質量％のＸに基づいて１質量％以下のナトリウムを含み、
焼成後のゼオライト系材料のＤＩＮ６６１３５で測定したＢＥＴ表面積が６５０〜１，１００ｍ２／ｇの範囲にあるゼオライト系材料。
【請求項３３】
上記ゼオライト系材料のＹ：Ｘ原子比が１〜２００である請求項３２に記載のゼオライト系材料。
【請求項３４】
Ｙが、Ｓｉ、Ｓｎ、Ｔｉ、Ｚｒ、Ｇｅおよびこれらの二つ以上の混合物からなる群から選ばれる請求項３２又は３３のいずれか一項に記載のゼオライト系材料。
【請求項３５】
Ｘが、Ａｌ、Ｂ、Ｉｎ、Ｇａおよびこれらの二つ以上の混合物からなる群から選ばれる請求項３２〜３４のいずれか一項に記載のゼオライト系材料。
【請求項３６】
請求項３２〜３５のいずれか一項に記載のゼオライト系材料であって、上記材料が少なくとも以下の反射を含むＸ線回折パターン：
【表１】
0006034286.tif 000004
［但し、１００％は、このエックス線粉末回折パターン中の最大ピークの強度である］
を有するゼオライト系材料。
【請求項３７】
ＬＥＶ型骨格構造中のＹ原子及び／又はＸ原子の少なくとも一部が一種以上の元素で同形置換されている請求項３２〜３６のいずれか一項に記載のゼオライト系材料。
【請求項３８】
上記ＬＥＶ型骨格構造が同形置換される一種以上の元素の総量に対する、ＹＯ２のモル比が５〜１００の範囲である請求項３７に記載のゼオライト系材料。
【請求項３９】
上記材料が、レビ沸石、ＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上のゼオライトを含む請求項３２〜３８のいずれか一項に記載のゼオライト系材料。
【請求項４０】
ＤＩＮ６６１３５により測定したＢＥＴ表面積が７５０〜１，０５０ｍ２／ｇの範囲にある請求項３２〜３９のいずれか一項に記載のゼオライト系材料。
【請求項４１】
請求項３２〜４０のいずれか一項に記載のゼオライト系材料の、モレキュラーシーブ、触媒、触媒支持体としての、及び／又は吸着剤としての使用方法。
【発明の詳細な説明】
【技術分野】
【０００１】
本発明は、ＬＥＶ型骨格構造ゼオライト系材料の製造方法であって、その晶析される反応混合物がナトリウム又はカリウムをほとんど又はまったく含まない、好ましくはアルカリ金属とアルカリ土類金属をほとんど又はまったく含まない方法に関する。また、本発明は、ナトリウム又はカリウムをほとんど又はまったく含まない、またアルカリ金属とアルカリ土類金属をほとんど、あるいはまったく含まない非イオン交換のＬＥＶ型骨格構造ゼオライト系材料とそのようなＬＥＶ型骨格構造ゼオライト系材料の利用に関する。
【背景技術】
【０００２】
ＬＥＶ型骨格組織は、小さな八員環（８ＭＲ）ポア開口部を持つが、１７面体状の空洞に特徴があり、このＬＥＶ型ゼオライトのマイクロポア体積の大部分はこの空洞からなっている。レビ沸石の骨格密度は、よく似た骨格構造をもつチャバザイト（ＣＨＡ）やエリオン沸石（ＥＲＩ）の骨格密度とほぼ同等である。最近の研究努力は１２ＭＲ以上のポア開口部をもつ大ポア又は超大ポアのゼオライトに向けられているが、小ポアゼオライトは、反応分子に対するゼオライト特定の正確な形状選択性を示すため、触媒用途では依然として重要である。特に、大きなマイクロポア体積をもつ小ポアゼオライトは、大きな吸着容量を持つため魅力がある。
【０００３】
合成のレビ沸石型ゼオライトは、通常構造指向剤として特殊な有機テンプレートを使用して、例えばキヌクリジン系のテンプレートを使用して製造されるため、その合成は通常高コストとなっている。一つの代替低コスト製造法は、構造指向剤としてジエチルジメチルアンモニウムヒドロキシドを用い、このジエチルジメチルアンモニウムカチオンを有機テンプレートとして働かせる方法である。したがって、ＵＳ７，２６４，７８９Ｂ１には、有機テンプレートとしてコリンとジエチルジメチルアンモニウムを交互に用いるＬＥＶ型ゼオライトの製造方法が開示されている。有機テンプレートとしてジエチルジメチルアンモニウムカチオンを用いるＬＥＶ型ゼオライトＲＵＢ−５０の製造方法が、Ｙａｍａｍｏｔｏ  ｅｔ  ａｌ．  Ｍｉｃｒｏｐｏｒ．  Ｍｅｓｏｐｏｒ．  Ｍａｔｅｒ．  ２００９，  Ｖｏｌ．  １２８，  ｐｐ．  １５０−１５７に開示されている。
【０００４】
しかしＬＥＶ型ゼオライトの合成に使用される有機テンプレートのコストに関してはある程度の進歩が認められるものの、Ｈ型の上記のＬＥＶ型ゼオライトを得るのに焼成工程とイオン交換工程の両方を必要なこの合成法の効率をさらに改善する必要がある。特に、焼成工程における晶析生成物の熱処理での合成に使われた有機テンプレートの除去の必要性に加えて、工業的に興味のあるＨ型のＬＥＶ型ゼオライトを最終的に得るためには、この生成物をさらに、ゼオライト系材料中の負に荷電した骨格構造に対イオンとして存在するアルカリ金属イオンを除くために、特にナトリウム又はカリウムを除くためにイオン交換処理にかける必要がある。このようなＨ型へのイオン交換は、通常は、焼成した材料を一回以上のアンモニウム塩を用いるイオン交換工程にかけ、その後でアンモニアを熱処理でイオン交換成物から除き、最終的にＨ型のＬＥＶ型ゼオライトを得ている。
【０００５】
また、これらのＬＥＶ型ゼオライトの合成法は通常、洗浄と分離に比較的複雑な後処理を必要とするナノクリスタル材料を与える。したがって、山本らの文献やＵＳ７，２６４，７８９Ｂ１に開示されている洗浄分離方法はともに、加工が可能な形の晶析材料を得るために、中間体洗浄工程とそれに連動する遠心分離作業を含んでいる。特にナノクリスタル生成物の分離方法は、高価な装置を用いて例外的な取扱いを必要とする。しかしながら、より重要なことには、大規模な合成環境でこのような材料を効率よく処理することがかなりの困難であるため、上記の要件が工業スケールでのＬＥＶ型ゼオライトの製造上で大きな障害となっている。
【０００６】
したがって、上記より明らかなように、ＬＥＶ型ゼオライト系材料の製造は、時間とコストの嵩む後処理を含む厄介な仕事であり、その効率的な製造方法を与えるための大きなニーズが存在している。これは、特に工業スケールでの効率的なＬＥＶ型ゼオライト系材料の製造にあてはまる。
【先行技術文献】
【特許文献】
【０００７】
【特許文献１】ＵＳ７，２６４，７８９Ｂ１
【非特許文献】
【０００８】
【非特許文献１】Ｙａｍａｍｏｔｏ  ｅｔ  ａｌ．Ｍｉｃｒｏｐｏｒ．Ｍｅｓｏｐｏｒ．Ｍａｔｅｒ．２００９，Ｖｏｌ．１２８，ｐｐ．１５０−１５７。
【発明の概要】
【発明が解決しようとする課題】
【０００９】
したがって本発明の目的は、改善されたＬＥＶ型骨格構造ゼオライト系材料の製造方法を提供すること、特に生産効率及び／又はその製造工程で製造可能な生成物の型の面で改善された製造方法を提供することである。また、本発明のもう一つの目的は、特にその可能な用途の面で改善されたゼオライト系材料を、例えば有機化合物の分子トラップ及び／又は触媒又は触媒支持体としての用途の面で改善されたゼオライト系材料を提供することである。
【課題を解決するための手段】
【００１０】
したがって、本発明は、ＹＯ2と任意にＸ2Ｏ3を含むＬＥＶ型骨格構造ゼオライト系材料の製造方法であって、当該方法が：
（１）一種以上のＹＯ2源と、一種以上の溶媒とを含み、任意に種結晶を含む混合物を調製する工程と、  
（２）工程（１）で得られた混合物を晶析させる工程とを含み：
Ｙが四価の元素であり、Ｘが三価の元素であり、
工程（２）で晶析される混合物が、１００質量％のＹＯ2に基づいて３質量％以下の一種以上の金属Ｍを含み、好ましくは１００質量％のＹＯ2に基づいて１質量％以下、より好ましくは０．５質量％以下、より好ましくは０．１質量％以下、より好ましくは０．０５質量％以下、より好ましくは０．０１質量％以下、より好ましくは０．００５質量％以下、より好ましくは０．００１質量％以下、より好ましくは０．０００５質量％以下、より好ましくは０．０００１質量％以下の一種以上の金属Ｍを含み、
さらに好ましくは工程（２）で晶析される混合物が金属Ｍを含まず、
Ｍが、ナトリウム又はカリウムであり、好ましくはナトリウムとカリウム、より好ましくはアルカリ金属の群であり、さらに好ましくはＭがアルカリ金属とアルカリ土類金属の群である方法に関する。
【００１１】
本発明の意味する範囲内では、「アルカリ金属の群」は元素のＬｉとＮａ、Ｋ、Ｒｂ、Ｃｓ、Ｆｒの群をさす。また、「アルカリ土類金属の群」は、元素のＢｅとＭｇ、Ｃａ、Ｓｒ、Ｂａ、Ｒａの群をさす。
【００１２】
特に、驚くべきことに、ナトリウム又はカリウムをほとんど又はまったく含まない混合物から、好ましくはアルカリ及びアルカリ土類材料をほとんど又はまったく含まない混合物からＬＥＶ型骨格構造をもつゼオライト系材料を晶析させることができることがわかった。したがって、ナトリウム又はカリウムをほとんど又はまったく含まない混合物から、好ましくはアルカリ及びアルカリ土類材料をほとんど又はまったく含まない生成物がワンポット合成法で直接得られる特に有利なＬＥＶ型ゼオライト系材料の製造方法が見出された。したがって、本発明の方法は、反応生成物からナトリウム又はカリウムを除去するための、好ましくはアルカリ金属とアルカリ土類金属の両方を除去するためのイオン交換処理を必要としないＬＥＶ型骨格を有するゼオライト系材料の直接晶析を可能とする。
【００１３】
本発明の意味する範囲内では、また特にその具体的な実施様態において、「含む」は、好ましくは「からなる」を意味するものとする。また本発明の意味する範囲内では、本発明の方法中で与えられる混合物中の又はここに一般的に記載されているゼオライト中のＹＯ2とＸ2Ｏ3のモル含量やそのモル比は、ゼオライト化学でよく使用されているように、ＹＯ2とＸ2Ｏ3としてのＹとＸの含量である。特に、ＹＯ2とＸ2Ｏ3と示した場合でも、その特定の化合物が実際本発明の方法の混合物又はゼオライト中に含まれている必要はなく、それぞれＹＯ2とＸ2Ｏ3としてその中に存在するＹとＸのモル量を示しているのみである。
【００１４】
また、本発明の実施様態や好ましい実施様態においては、ＹＯ2とＸ2Ｏ3は、構造成形成分としてのＬＥＶ型骨格構造に含まれ、この骨格構造により形成される、またゼオライト系材料一般に特徴的なポアや空洞中に存在しうる非骨格成分には含まれない。本発明によれば、ＬＥＶ型骨格構造ゼオライト系材料（ＬＥＶ型骨格構造を有するゼオライト系材料）が工程（２）で晶析させられる。上記材料は、ＹＯ2を含む。ただし、Ｙは、考えうるいずれかの四価元素であり、またＹは１個又は数個の四価元素である。好ましい本発明の四価元素には、ＳｉとＳｎ、Ｔｉ、Ｚｒ、Ｇｅ、またこれらの組み合わせが含まれる。より好ましくは、Ｙは、Ｓｉ、Ｔｉ、Ｚｒ、又はこれらの三価元素のいずれかの組合せであり、さらに好ましくはＳｉ及び／又はＳｎである。本発明で、ＹがＳｉであることが特に好ましい。
【００１５】
したがって、本発明の方法の工程（２）においては、もしＬＥＶ型骨格構造ゼオライト系材料がＹＯ2を骨格元素として含み、Ｙが考えうるいずれかの四価元素であるなら、原則として考えうるいずれのＬＥＶ型骨格構造ゼオライト系材料も形成可能である。ＹＯ2がＳｉＯ2を含む本発明の方法の好ましい実施様態においては工程（２）で形成されるＬＥＶ型骨格構造ゼオライト系材料が、レビ沸石とＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上の以上ゼオライトを含むことがさらに好ましく、このゼオライト系材料がＲＵＢ−５０を含むことがさらに好ましい。
【００１６】
また、本発明の方法によれば、ＹＯ2を含むＬＥＶ型骨格構造ゼオライト系材料が工程（２）で晶析可能で、また工程（２）で晶析される混合物が、本発明の方法の実施様態および好ましい実施様態の金属Ｍをほとんど又はまったく含んでいないのなら、工程（１）で一種以上のＹＯ2源が考えうるいずれの形で与えられてもよい。好ましくは、ＹＯ2は、純物質として、及び／又はＹＯ2を化学的基として含む化合物として、及び／又は本発明の方法中でＹＯ2に（部分的又は完全に）転換される化合物として投入される。本発明の好ましい実施様態においては、ＹがＳｉであるか、Ｓｉと一種以上の他の四価元素との組合せである。工程（２）で晶析される混合物が本発明の方法の実施様態および好ましい実施様態の金属Ｍをほとんど又はまったく含んでいないのなら、工程（１）で好ましく投入されるＳｉＯ2源は、考えうるいずれのＳｉＯ2源であってもよい。
【００１７】
この点で、本発明の意味する範囲内では、工程（２）で晶析される混合物中に含まれる一種以上の金属Ｍの量に関して本明細書で使われる用語「ほとんど又はまったく含まない」は、１００質量％のＹＯ2に対して３質量％以下の量の上記一種以上の金属Ｍをさし、好ましくはその１質量％以下、より好ましくは０．５質量％以下、より好ましくは０．１質量％以下、より好ましくは０．０５質量％以下、より好ましくは０．０１質量％以下、より好ましくは０．００５質量％以下、より好ましくは０．００１質量％以下、より好ましくは０．０００５質量％以下、より好ましくは０．０００１質量％以下の上記一種以上の金属Ｍをさし、さらに好ましくはこの「ほとんど又はまったく含まない」は、工程（２）で晶析される混合物がまったく金属Ｍを含まないことをさす。
【図面の簡単な説明】
【００１８】
【図１】実施例１の合成で得られた結晶性生成物のＸ線回折パターンを示す。
【図２】実施例２の合成で得られた結晶性生成物のＸ線回折パターンを示す。
【図３】実施例３の合成で得られた結晶性生成物のＸ線回折パターンを示す。
【発明を実施するための形態】
【００１９】
したがって本発明の方法の好ましい実施様態においては、ＹＯ2は、純物質として、及び／又はＹＯ2を化学的基として含む化合物として、及び／又は本発明の方法中でＹＯ2に（部分的又は完全に）転換される化合物として与えられる。ＹがＳｉであるか、Ｓｉと一種以上の他の四価元素との組合せであるに特に好ましい実施様態においては、したがって、あらゆる型のシリカやケイ酸塩が使用でき、好ましくはヒュームドシリカ、シリカヒドロゾル、反応性の非晶質の固体シリカ、シリカゲル、ケイ酸、メタケイ酸塩水和物、三二ケイ酸塩又は二ケイ酸塩、コロイダルシリカ、熱分解法シリカ、ケイ酸エステル、又はテトラアルコキシシラン、又は少なくとも二つ以上のこれらの化合物の混合物が使用できる。
【００２０】
本発明の方法の好ましい実施様態においては、工程（１）の混合物が、少なくとも一種のＳｉＯ2源を含み、このＳｉＯ2源が好ましくはシリカとケイ酸塩からなる群から選ばれる少なくとも一種の化合物を含んでいる。使用可能なケイ酸塩の中では、ヒュームドシリカｉｓ特に好ましい。特に好ましい実施様態においては、この少なくとも一種のＳｉＯ2源がシリカを含み、好ましくはヒュームドシリカを含む。
【００２１】
このＬＥＶ型骨格構造ゼオライト系材料がさらに、Ｘ2Ｏ3（Ｘは、考えうるいずれかの三価元素であり、またＸは一個又は数個の三価元素である）を含む実施様態がさらに好ましい。好ましい本発明の四価元素には、ＡｌとＢ、Ｉｎ、Ｇａ、またこれらの組み合わせが含まれる。より好ましくは、ＸはＡｌ、Ｂ、Ｉｎ、又はこれらの三価元素のいずれかの組合せであり、さらに好ましくはＡｌ及び／又はＢである。本発明では、ＸがＡｌであることが特に好ましい。
【００２２】
本発明の好ましい実施様態においては、このＬＥＶ型骨格構造ゼオライト系材料がＸ2Ｏ3を含み、一種以上のＸ2Ｏ3源が工程（１）で投入される。一般に、Ｘ2Ｏ3を含むＬＥＶ型骨格構造ゼオライト系材料が工程（２）で晶析可能なら、Ｘ2Ｏ3は、考えうるいずれの形ででも投入可能である、好ましくは、Ｘ2Ｏ3は、純物質として、及び／又はＸ2Ｏ3を化学的基として含む化合物として、及び／又は本発明の方法でＸ2Ｏ3に（部分的又は完全に）転換される化合物として投入される。
【００２３】
ＸがＡｌであるか、Ａｌと一種以上の他の三価元素との組合せであるより好ましい本発明の実施様態においては、工程（２）で晶析される混合物が本発明の方法の実施様態および好ましい実施様態の金属Ｍをほとんど又はまったく含んでいないのなら、好ましくは工程（１）で与えられるこの一種以上のＡｌ2Ｏ3源が、考えうるいずれの供給源から選ばれてもよい。例えばいずれの型のアルミナも、アルミン酸塩；アルミニウムアルコラート（例えば、アルミニウムトリイソプロピラート）；少なくとも部分的に水和されたアルミナ（例えば、ＡＩＯ（ＯＨ）と水酸化アルミニウム）；また上記のＡｌ2Ｏ3供給源の例のいずれかの２つ以上の混合物も使用することができる。この一種以上のＡｌ2Ｏ3源が、一種以上のアルミニウムアルコラート及び／又は一種以上の少なくとも部分的に水和したアルミナを含むことが好ましく、一種以上の少なくとも部分的に水和したアルミナを含むことがより好ましく、この一種以上のＡｌ2Ｏ3源が水酸化アルミニウムを、特にＡｌ（ＯＨ）3を含むことがさらに好ましい。
【００２４】
ＸがＢであるか、Ｂと一種以上の三価元素、好ましくはＡｌとの組合せである実施様態では、工程（１）で投入されるこの一種以上のＢ2Ｏ3源は、実用的には、考えうるいずれの供給源から選ばれてもよい。その例には、遊離ホウ酸、ホウ酸塩、ホウ酸エステル（例えば、トリエチルボレート又はトリメチルボレート）およびこれらの２つ以上の組合せが含まれる。
【００２５】
本発明の方法の特に好ましい実施様態においては、工程（１）の混合物は、ＹＯ2源としての少なくとも一種のシリカとＸ2Ｏ3源としての少なくとも一種の少なくとも部分的に水和されたアルミナを含み、より好ましくは少なくとも一種のヒュームドシリカ及び／又は少なくとも一種のＡｌＯ（ＯＨ）及び／又はＡｌ（ＯＨ）3を含み、さらに好ましくは（１）の混合物は、少なくとも一種のヒュームドシリカとＡｌ（ＯＨ）3を含む。
【００２６】
工程（１）で得られる混合物が少なくとも一種のＸ2Ｏ3源を含む本発明の方法の好ましい実施様態においては、ＹＯ2とＸ2Ｏ3の両方を含むＬＥＶ型骨格構造ゼオライト系材料が工程（２）で晶析されるなら、この混合物のＹＯ2：Ｘ2Ｏ3モル比は、考えうるいずれの値であってもよい。一般的にはこのモル比は約２〜２００の範囲であり、好ましくは５〜１５０、より好ましくは１０〜１００、より好ましくは１５〜８０、さらに好ましくは２０〜６０の範囲である。
【００２７】
本発明の方法によれば、工程（１）で与えられる混合物は、一種以上のヒドロキシドアニオンＯＨ-源を含むことができる。工程（２）で晶析される混合物が本発明の方法の実施様態および好ましい実施様態の金属Ｍをほとんど又はまったく含んでいないなら、一般に考えうるいずれのＯＨ-源も使用可能である。本発明の好ましい意味の中で、「ＯＨ-源」は、本発明の方法の工程（１）で与えられる一種以上の溶媒で溶媒和されて、少なくとも部分的に溶媒和したヒドロキシドイオンを形成する化学化合物や組成物であり、及び／又は工程（２）での晶析処理の間など本発明の方法の途中でこの一種以上のＯＨ-源からヒドロキシドイオンが生成又は解離してもよい。
【００２８】
本発明の方法の特に好ましい実施様態においては、上記一種以上のＯＨ-源は、下記のさらに好ましい本発明の実施様態では工程（１）の混合物中に含まれていてもよい有機テンプレート塩の水酸化物を含むことが好ましい。原則として、上記の好ましい実施様態では、ＬＥＶ型骨格構造ゼオライト系材料が工程（２）で形成されるのなら、一種以上の考えうるいずれの有機テンプレート化合物の水酸化物塩もＯＨ-源として使用できる。より好ましくは、テトラアルキルアンモニウムヒドロキシド、１−メチル−１−アゾニア−４−アザビシクロ［２．２．２］オクタンヒドロキシド、Ｎ−メチルクヌクリジニウムヒドロキシド、コリンヒドロキシドおよびこれらの二つ以上の混合物からなる群から選ばれる一種以上のヒドロキシドが、この一種以上のＯＨ-源に含まれ、より好ましくは一種以上のテトラアルキルアンモニウムヒドロキシドが、より好ましくはジエチルジメエチルアンモニウム及び／又はトリエチルメチルアンモニウムヒドロキシドが、この一種以上のＯＨ-源に含まれ、さらに好ましくはこの一種以上のＯＨ-源が、ジエチルジメチルアンモニウムヒドロキシドを含んでいる。
【００２９】
ＬＥＶ型骨格構造ゼオライト系材料が工程（２）で晶析される限り、本発明の方法の工程（１）で得られる混合物のＯＨ-：ＹＯ2モル比は、一般に考えうるいずれの値であってもよい。好ましくはＯＨ-：ＹＯ2モル比は０．０１〜５の範囲であり、好ましくは０．０５〜２、より好ましくは０．１〜１．５、より好ましくは０．２〜１、より好ましくは０．４〜０．６、さらに好ましくは０．４５〜０．５５である。
【００３０】
本発明の方法の好ましい実施様態においては、工程（１）で種結晶が与えられる。ＹＯ2と任意にＸ2Ｏ3を含むＬＥＶ型骨格構造ゼオライト系材料が工程（２）で得られるのなら、一般に、考えうるいずれの種結晶又はその混合物もここに投入可能である。
【００３１】
本発明の方法によれば、工程（１）で投入される種結晶はＬＥＶ型構造をもつゼオライト系材料を含む。一般に、これらの種結晶は、ＬＥＶ型骨格構造ゼオライト系材料が工程（２）で晶析される限り、いずれのＬＥＶ型骨格構造ゼオライト系材料も含んでいてもよい。種結晶に含まれるＬＥＶ型骨格構造ゼオライト系材料が、本発明の方法で得られたゼオライト系材料であることが好ましい。種結晶に含まれるＬＥＶ型骨格構造ゼオライト系材料が、工程（２）で晶析させられるＬＥＶ型骨格構造ゼオライト系材料と同じであることがより好ましい。本発明において特に好ましいのは、レビ沸石とＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上のゼオライトを含む種結晶であり、これらの種結晶がＲＵＢ−５０を含むことがさらに好ましい。さらに好ましい実施様態においてはこれらの種結晶が、レビ沸石とＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上の以上ゼオライトを含み、この一種以上の以上ゼオライトが、本発明の方法で得られたものであり、さらに好ましくは本発明の方法で得られるＲＵＢ−５０が種結晶に含まれている。
【００３２】
他の好ましい本発明の方法の実施様態においては、工程（１）で与えられる種結晶が少なくとも部分的に、ＬＥＶ型骨格構造をもたないゼオライト系材料を含んでいる。この種結晶はＬＥＶ型骨格構造ゼオライト系材料をまったく含まないことが好ましい。ＬＥＶ型骨格構造ゼオライト系材料が工程（２）で得られるのなら、一般に、上記種結晶は、ＬＥＶ型骨格構造ゼオライト系材料以外のいずれのゼオライト系材料も含むこともできる。したがって、本発明の他の側面からは、驚くべきことに工程（２）で得られるゼオライト系材料のＬＥＶ型骨格構造を示さない種結晶を用いて、ＬＥＶ型骨格構造ゼオライト系材料を製造できることが分った。この結果は想定外であったばかりか、シーディング材料の使用に関する、特に種結晶の使用に関する一般的な利点が、極めて容易に入手可能及び／又は製造可能なヘテロ種結晶で得られるという長所をもたらし、このため本発明の方法の経済性が改善された。少なくとも部分的にＬＥＶ型骨格構造ゼオライト系材料を含まない種結晶を使用する、また好ましくはＬＥＶ型骨格構造ゼオライト系材料をまったく含まない種結晶を使用する本発明の方法の特に好ましい実施様態においては、この特に好ましい実施様態で用いられる種結晶が、ＣＨＡ型骨格構造をもつゼオライト系材料を含むことが好ましく、その場合、種結晶中に含まれるＣＨＡ型骨格構造のゼオライト系材料がチャバザイト及び／又はＳＳＺ−１３を含み、さらに好ましくはＳＳＺ−１３を含むことがより好ましい。
【００３３】
本発明の方法によれば、ＬＥＶ型骨格構造ゼオライト系材料が工程（２）で晶析される限り、任意に適当ないずれの量の種結晶を工程（１）の混合物中に投入してもよい。ある好ましい実施様態においては、工程（１）の混合物中に含まれる種結晶の量は、１００質量％の少なくとも一種のＹＯ2源中のＹＯ2に対して０．０１〜３０質量％の範囲であり、好ましくは１００質量％のＹＯ2に対して０．１〜２０質量％、より好ましくは０．５〜１０質量％、より好ましくは２〜８質量％、さらに好ましくは３〜５質量％である。他の本発明の方法の好ましい実施様態においては、工程（１）の混合物が、１００質量％のＹＯ2に対して５質量％以下の種結晶を含み、好ましくは１質量％以下、より好ましくは０．５質量％以下、より好ましくは０．１質量％以下、より好ましくは０．０１質量％以下の種結晶を含み、さらに好ましくは、工程（１）の混合物が種結晶をまったく含まない。
【００３４】
本発明の工程（１）においては、この混合物を考えうるいずれの手段ででも製造できるが、混合はかき混ぜで好ましく攪拌がより好ましい。
【００３５】
本発明によれば、本発明の方法の工程（１）の混合物はさらに一種以上の溶媒を含んでいる。ＬＥＶ型骨格構造ゼオライト系材料が工程（２）で晶析される限り、原則として考えうるいずれの溶媒も使用可能である。好ましい実施様態においては、この一種以上の溶媒が一種以上の極性溶媒を含んでいる。一般に、プロトン性溶媒と非プロトン性溶媒、またこれらの組み合わせなどいずれの極性溶媒も使用可能であるが、一種以上のプロトン性溶媒を含む溶媒又は溶媒混合物の使用が好ましい。特にこの一種以上の溶媒が、アルカノールと水およびこれらの二つ以上の混合物からなる群から選ばれる一種以上の極性溶媒を含むことが好ましく、メタノール、エタノール、Ｎ−プロパノール、イソプロパノール、水およびこれらの二つ以上の混合物からなる群から選ばれることがより好ましく、メタノール、エタノール、水およびこれらの二つ以上の混合物からなる群から選ばれることがより好ましく、この一種以上の極性溶媒が水を、好ましくは蒸留水を含むことがさらに好ましい。
【００３６】
また、工程（１）で与えられる一種以上の溶媒の総量の一種以上のＹＯ2源の総量（ＹＯ2として）に対するモル比は９．５以下であり、好ましくは０．５〜９の範囲、より好ましくは  １〜８．５、より好ましくは２〜８、より好ましくは３〜７、より好ましくは４〜６の範囲であり、さらに好ましくはこの一種以上の溶媒の総量の一種以上のＹＯ2源の総量に対するモル比は、４．５〜５．５の範囲内である。
【００３７】
本発明の方法によれば、工程（１）で与えられる混合物は、工程（２）でのＬＥＶ型骨格構造ゼオライト系材料の晶析に適当に使用されるいずれかの他の化合物又は材料を含むことができる。特に、好ましい本発明の実施様態においては、工程（１）の混合物がさらに、晶析方法で構造指向剤として好適に作用する一種以上の有機テンプレートを含んでいてもよい。ＬＥＶ型骨格構造ゼオライト系材料が得られるのなら、一般に本発明で、いずれの構造指向剤も、特にいずれの有機テンプレートも使用できる。本発明の方法では、この一種以上の有機テンプレートが、テトラアルキルアンモニウム化合物と１−メチル−１−アゾニア−４−アザビシクロ［２．２．２］オクタン、Ｎ−メチルクヌクリジニウム化合物、コリン化合物およびこれらの二つ以上の混合物からなる群から選ばれる一種以上の化合物を含むことが好ましく、この一種以上のテトラアルキルアンモニウム化合物が、ジエチルジメチルアンモニウム化合物とトリエチルメチルアンモニウム化合物およびこれらの二つ以上の混合物からなる群から選ばれることが好ましい。より好ましくはこの一種以上の有機テンプレートが、一種以上のジエチルジメチルアンモニウム化合物を含み、より好ましくは一種以上のジエチルジメチルアンモニウム塩を含む。原則として、いずれのジエチルジメチルアンモニウム塩も使用可能である。好ましくはジエチルジメチルアンモニウムヒドロキシド及び／又は一種以上のジエチルジメチルアンモニウムハロゲン化物が使用され、より好ましくはヒドロキシド、クロライド、ブロマイドおよびこれらの二つ以上の混合物からなる群から選ばれる一種以上のジエチルジメチルアンモニウム塩が使用され、さらに好ましくはこの一種以上の有機テンプレートがジエチルジメチルアンモニウムヒドロキシド及び／又はクロライドを含み、好ましくはジエチルジメチルアンモニウムヒドロキシドを含む。
【００３８】
工程（１）の混合物が構造指向剤として一種以上の有機テンプレートを含む好ましい本発明の実施様態において、本発明の実施様態また好ましい実施様態のＬＥＶ型骨格構造ゼオライト系材料が得られるのなら、使用可能な有機テンプレートの量についてなんら制限はない。したがって、例えば、一種以上の有機テンプレートの総量の工程（１）で得られる混合物のＹＯ2に対するモル比は約０．０１〜２の範囲であり、好ましくは用いる一種以上の有機テンプレートの総量が、０．０５〜１の範囲であり、より好ましくは０．１〜０．８、より好ましくは０．３〜０．７、より好ましくは０．４〜０．６、さらに好ましくは０．４５〜０．５５の範囲である。
【００３９】
また本発明では、工程（１）の混合物が、一種以上の有機テンプレートに加えて一種以上のＸ2Ｏ3源を含むことが特に好ましい。上記の特に好ましい実施様態では、ＬＥＶ型骨格構造ゼオライト系材料が工程（２）で晶析され、工程（２）で晶析される混合物が本発明の方法の実施様態および好ましい実施様態の金属Ｍをほとんど又はまったく含んでいないなら、考えうるいずれの量でこれらの成分がこの混合物に含まれていてもよい。ＹＯ2とＸ2Ｏ3の工程（１）で得られる混合物一種以上の有機テンプレートの総量に対するモル比は好ましくは１：（０．００５−１）：（０．０５−１０）の範囲であり、好ましくは１：（０．０１−０．５）：（０．１−５）、より好ましくは１：（０．０１２−０．２）：（０．１−５）、さらに好ましくは１：（０．０１５−０．１）：（０．２−２）、１：（０．０１８−０．０７）：（０．４−１）、さらに好ましくは１：（０．０２−０．０５）：（０．４５−０．５５）の範囲である。
【００４０】
また、好ましい本発明の方法の実施様態では、工程（１）の混合物が、ＬＥＶ型骨格構造中のＹ原子及び／又はＸ原子の少なくとも一部の同形置換に適当な一種以上の元素の一種以上の供給源を含んでいる。一般に、同形置換により効果的に置換してＬＥＶ型骨格構造中に入るなら、考えうるいずれの元素も使用可能である。好ましい実施様態においては、この一種以上の元素が、ＢとＦｅ、Ｔｉ、Ｓｎ、Ｇａ、Ｇｅ、Ｚｒ、Ｖ、Ｎｂ、Ｃｕ、Ｚｎ、Ｌｉ、Ｂｅおよびこれらの二つ以上の混合物からなる群から選ばれ、より好ましくはこの一種以上の元素が、ＢとＦｅ、Ｔｉ、Ｓｎ、Ｚｒ、Ｃｕおよびこれらの二つ以上の混合物からなる群から選ばれ、さらに好ましくはこの一種以上の元素が、Ｔｉ及び／又はＢ、好ましくはＴｉである。他の特に好ましい本発明の実施様態においては、この一種以上の元素がＣｕを含む。この同形置換に適当な一種以上の元素がＣｕであることが特に好ましい。さらに他の特に好ましい本発明の実施様態においては、この一種以上の元素がＦｅを含む。この同形置換の適当な一種以上の元素がＦｅであることが特に好ましい。
【００４１】
したがって、本発明はまた、有機テンプレート非含有のＬＥＶ型骨格構造ゼオライト系材料、好ましくは同形置換された有機テンプレート非含有のゼオライト系材料の製造のためのワンポット合成法であって、骨格合成後に処理を行う既存の方法では同形置換は実施不可能なものであり、骨格元素が他の原子で処理されて置換され、得られた骨格構造中にこの元素が残留する方法を提供する。特に本発明の方法では、同形置換された骨格構造を製造のために、前もって既存の骨格原子を除く必要がない。
【００４２】
したがって、本発明はまた、ＬＥＶ型骨格構造ゼオライト系材料の製造のためのワンポット合成法であって、ＬＥＶ型骨格構造中のＹ原子及び／又はＸ原子の少なくとも一部が一種以上の元素で同形置換され、該一種以上の元素が好ましくはＢとＦｅ、Ｔｉ、Ｓｎ、Ｇａ、Ｇｅ、Ｚｒ、Ｖ、Ｎｂ、Ｃｕ、Ｚｎ、Ｌｉ、Ｂｅおよびこれらの二つ以上の混合物からなる群から選ばれ、より好ましくは該一種以上の元素がＢとＦｅ、Ｔｉ、Ｓｎ、Ｚｒ、Ｃｕおよびこれらの二つ以上の混合物からなる群から選ばれ、さらに好ましくは該一種以上の元素がＴｉ及び／又はＢ、好ましくはＴｉであり、さらに好ましい実施様態では、同形置換に用いられる一種以上の元素がＣｕ及び／又はＦｅであるワンポット合成法に関する。
【００４３】
一般に本発明の方法の工程（１）では、ＹＯ2と同形置換に適当な元素又は一種以上の元素の合計のモル比は、考えうるいずれの値であってもよいが、このモル比は、好ましくは３〜３００の範囲であり、好ましくは１０〜２００、より好ましくは３０〜１５０、より好ましくは４０〜１００、さらに好ましくは５０〜９０の範囲である。
【００４４】
工程（１）の混合物からＬＥＶ型骨格構造ゼオライト系材料が晶析されるのなら、一般に本発明の方法の工程（２）は、考えうるいずれの方法で実施してもよい。この混合物をいずれの形の容器ｏｒ受器で晶析させてもよく、その場合、かき混ぜ手段を使うことが好ましく、容器の回転と及び／又は攪拌を行うことが好ましく、混合物を攪拌することがより好ましい。
【００４５】
本発明の方法によれば、工程（２）の晶析プロセスの少なくとも一部の期間、この混合物を加熱することが好ましい。一般に、ＬＥＶ型骨格構造ゼオライト系材料がこの混合物から晶析される限り、この混合物は考えうるいずれの晶析温度にまでも加熱できる。したがって、例えばこの混合物を工程（２）で、５０〜２５０℃の範囲内の温度に加熱してよく、好ましくはこの混合物を工程（２）で８０〜２００℃の範囲の晶析温度に、より好ましくは１００〜１８０℃、より好ましくは１２０〜１７０℃、より好ましくは１４０〜１６０℃、さらに好ましくは１４５〜１５５℃の範囲の晶析温度に加熱してよい。
【００４６】
本発明の好ましい実施様態においては、工程（１）の混合物が、工程（２）で常圧より高い圧力にかけられる。本発明で用いる「常圧」は、理想条件の場合１０１，３２５Ｐａの圧力をいう。しかしながらこの圧力は当業界の熟練者には既知の範囲内で変動できる。例えば、この圧力は９５，０００〜１０６，０００Ｐａの範囲であり、あるいは９６，０００〜１０５，０００Ｐａ又は９７，０００〜１０４，０００Ｐａ、又は９８，０００〜１０３，０００Ｐａ又は９９，０００〜１０２，０００Ｐａの範囲である。
【００４７】
工程（１）の混合物中に溶媒が存在する本発明の方法の好ましい実施様態においては、工程（２）の加熱をソルボサーマル条件下で行うことが好ましい。つまり、この混合物を例えばオートクレーブ又はソルボサーマル条件を作るのに適した他の晶析容器中で加熱して、用いる溶媒の自生圧力下で晶析させることが好ましい。このため、溶媒が水を含む、好ましくは蒸留水を含む特に好ましい実施様態においては、工程（２）の加熱を水熱条件下で行うことが好ましい。
【００４８】
特定の晶析条件を必要とする上記の好ましい実施様態で晶析プロセスの所望のパラメーターを実現可能であるなら、本発明で晶析に使用可能な装置は特に限定されない。ソルボサーマル条件下で行われる好ましい実施様態においては、いかなる型のオートクレーブ又は消化容器も使用可能であるが、テフロン（登録商標）でライニングした装置が好ましい。
【００４９】
一般に本発明の方法の工程（２）の晶析プロセスの時間は特に限定されない。したがって、本発明の実施様態と好ましい実施様態のＬＥＶ型骨格構造ゼオライト系材料が得られるのなら、この晶析プロセスを考えうるいずれの時間行ってもよい。したがって、原則としてこの晶析を少なくとも０．１日行ってもよく、その際混合物を加熱することが好ましい。工程（１）で得られる混合物を加熱するさらに好ましい実施様態においては、この晶析プロセスが、好ましくは０．５〜５０日の間行われ、より好ましくは１〜３０日、より好ましくは１．５〜１３日、より好ましくは２〜１０日、より好ましくは２〜７日、より好ましくは２．５〜５日、さらに好ましくは２．５〜３．５日の間行われる。
【００５０】
この混合物が工程（２）で加熱される本発明の好ましい実施様態においては、ＬＥＶ型骨格構造ゼオライト系材料が晶析される限り、上記加熱を、全体の晶析プロセスにわたって行っても、その一部あるいは数部の間のみ行ってもよい。好ましくは晶析期間の全体にわたって加熱を行う。
【００５１】
一般に、本発明の方法は、任意に、工程（１）で与えられる混合物を工程（２）で晶析させて得たＬＥＶ型骨格構造ゼオライト系材料を後処理する及び／又はさらなる物理及び／又は化学変換するためのさらなる工程を含んでいてもよい。この晶析材料を、例えばいずれの順序の分離及び／又は洗浄作業にかけてもよいが、工程（２）での晶析で得られるゼオライト系材料は、少なくとも一回の分離（３）と少なくとも一回の洗浄作業（４）にかけることが好ましい。
【００５２】
この晶析生成物の分離は考えうるいずれの方法で行ってもよい。この晶析生成物の分離は、濾過、限外濾過、透析、遠心分離及び／又はデカンテーション方法で行うことが好ましく、濾過法には吸引工程及び／又は加圧濾過工程がある。また分離を容易にするため、いずれか適当な化合物又は組成物、特にいずれか適当な凝集剤を添加したり、及び／又はこの分離作業を簡単にするため工程（２）の晶析で得られたゼオライト系材料をいずれか適当な処理にかけてもよい。
【００５３】
本発明の方法の特に好ましい実施様態においては、工程（２）の後でこのＬＥＶ型骨格構造ゼオライト系材料の分離（３）及び／又は洗浄（４）及び／又は乾燥（５）の前に、好ましくは分離及び／又は洗浄の前に、さらに好ましくはゼオライト系材料の分離の前に、この晶析生成物のｐＨを、特にゼオライト系材料のｐＨを、５〜１２の範囲のｐＨに、好ましくは６〜１１、より好ましくは７〜１０、より好ましくは８〜９．５、さらに好ましくは８．３〜９．３の範囲のｐＨに調整する。驚くべきことに、この晶析生成物、特にＬＥＶ型骨格構造ゼオライト系材料のｐＨを調整すると、このゼオライト系材料の分離（３）及び／又は洗浄（４）の実施容易性が大幅に改善される。特に、ｐＨ調整されたゼオライト系材料は、したがって、容易に濾別及び／又は洗浄され、この分離（３）及び／又は洗浄（４）のための例えば限外濾過や透析及び／又は遠心分離、又はこれらの組み合わせなどの複雑な分離及び／又は洗浄操作が必要でなくなる。これらの長所は、大規模な製造方法に、特に工業スケールで行われる製造方法に大きな衝撃を与える。これは、このスケールで通常用いられている濾過手段が、高効率で使用できるようになるためである。
【００５４】
またまったく意外にも、晶析生成物のｐＨの調整の際に、また特にｐＨ調整が適当な酸性化によるｐＨの低下である実施様態では、晶析生成物のＹ：Ｘ原子比が増加せず、むしろ実質的に一定であるか減少することがわかった。特にＹがＳｉを含みＸがＡｌを含む好ましい本発明の実施様態で、これが該当する。ＬＥＶ型骨格構造のアルミノケイ酸塩含有ゼオライト系材料の酸性化は通常は本発明で観測されたものとは反対の効果をもたらす、即ちＳｉ：Ａｌ原子比の増加とこのゼオライト系材料の脱アルミニウム化をもたらすと考えられているため、この発見は特に驚くべきものである。したがって、驚くべきことに、晶析生成物のｐＨの調整によりＬＥＶ型骨格構造ゼオライト系材料の分離の非常に簡単となるばかりか、このｐＨレベルの調整が晶析生成物のＸ：Ｙ原子比の増加を引き起こさない、特に好ましい実施様態のＳｉ：Ａｌ原子比の増加を引き起こさないことがわかった。
【００５５】
一回以上の洗浄作業については、考えうるいずれの溶媒を使用することができる。使用可能な洗浄剤は、例えば水、アルコール（例えば、メタノール、エタノール又はプロパノール）、又はこれらの二つ以上の混合物である。混合物の例としては、２種以上のアルコールの混合物、例えば、メタノールとエタノール、又はメタノールとプロパノール、エタノールとプロパノール、メタノールとエタノールとプロパノールの混合物であり、あるいは水と少なくとも一種のアルコールの混合物、例えば水とメタノール、又は水とエタノール、水とプロパノール、水とメタノールとエタノール、水とメタノールとプロパノール、水とエタノールとプロパノール、水とメタノールとエタノールとプロパノールがあげられる。水又は水と少なくとも一種のアルコールの混合物、好ましくは水とエタノールの混合物が好ましく、単一の洗浄剤として蒸留水が極めて好ましい。
【００５６】
洗浄剤（好ましくは、洗浄水）の標準ガラス電極で測定したｐＨが６〜８の範囲となるまで、好ましくは６．５〜７．５の範囲となるまで、分離されたゼオライト系材料を洗浄することが好ましい。さらに好ましい実施様態においては、この分離されたゼオライト系材料が、洗浄溶媒又は溶媒混合物（好ましくは水、より好ましくは蒸留水）の導電率が１０００μＳ／ｃｍ3以下となるまで、より好ましくは５００μＳ／ｃｍ3以下、より好ましくは２００μＳ／ｃｍ3以下、より好ましくは１００μＳ／ｃｍ3以下、さらに好ましくは５０μＳ／ｃｍ3以下となるまで洗浄される。
【００５７】
また本発明の方法は、任意に一段以上の乾燥工程（５）を持つことができ、一般に考えうるいずれの乾燥方法も使用可能である。乾燥法には、好ましくはＬＥＶ型骨格構造ゼオライト系材料の加熱乾燥及び／又は真空乾燥が含まれる。可能な本発明の実施様態では、一段以上の乾燥工程が、ゼオライト系材料の噴霧乾燥であってもよく、好ましくは噴霧粒状化であってもよい。
【００５８】
少なくとも一段の乾燥工程を含む実施様態において、この乾燥温度は好ましくは２５℃〜１５０℃の範囲であり、より好ましくは６０〜１４０℃、より好ましくは７０〜１３０℃、さらに好ましくは７５〜１２５℃の範囲である。乾燥時間は好ましくは２〜６０時間の範囲であり、より好ましくは６〜４８時間の範囲、さらに好ましくは１２〜２４時間の範囲である。
【００５９】
また少なくとも一回の乾燥工程に加えてあるいはこれに代えて、本発明の方法は、ＬＥＶ型骨格構造ゼオライト系材料の乾燥工程の後に焼成工程を持つことが好ましい。原則としてこの好ましい焼成工程のために用いられる温度とその時間に関して、本発明において特に制限はない。例えばこの焼成を３００〜９００℃の範囲の温度で行うことができるが、この焼成を４００〜８００℃の範囲の温度で行うことが好ましく、５００〜７００℃がより好ましくは、５５０〜６５０℃の範囲の温度で行うことがさらに好ましい。また例えばこの焼成を適宜１〜４８時間行うことができ、小生は好ましくは２〜３６時間、より好ましくは４〜２４時間、より好ましくは６〜２０時間、より好ましくは８〜１２時間、さらに好ましくは９〜１１時間行なわれる。
【００６０】
本発明の方法によれば、工程（２）で晶析させたゼオライト系材料を、任意に少なくとも一回のイオン交換処理工程（６）にかけてもよい。本発明の“「イオン交換」”は一般的には、ゼオライト系材料中に含まれる非骨格イオン性元素及び／又は分子の、適当なイオン性元素及び／又は分子、好ましくは適当なイオン性元素での交換をさす。
【００６１】
一般に一種以上の適当なイオン性元素及び／又は分子を用いる考えうるいずれのイオン交換処理も、このゼオライト系材料に実施可能である。好ましくは、Ｈ+とＮＨ4+、Ｓｒ、Ｚｒ、Ｃｒ、Ｆｅ、Ｃｏ、Ｎｉ、Ｃｕ、Ｚｎ、Ｒｕ、Ｒｈ、Ｐｄ、Ａｇ、Ｏｓ、Ｉｒ、Ｐｔ、Ａｕおよびこれらの二つ以上の混合物からなる群から選ばれる、より好ましくはＨ+とＮＨ4+、Ｓｒ、Ｃｒ、Ｆｅ、Ｃｏ、Ｎｉ、Ｃｕおよびこれらの二つ以上の混合物からなる群から選ばれる、さらに好ましくはＨ+とＮＨ4+、Ｆｅ、Ｃｕおよびこれらの二つ以上の混合物からなる群から選ばれる少なくとも一種のカチオン及び／又はカチオン性元素を、イオン性元素として使用することが好ましい。さらに好ましい実施様態では、この少なくとも一種のカチオン及び／又はカチオン性元素が好ましくはＳｒとＺｒ、Ｃｒ、Ｆｅ、Ｃｏ、Ｎｉ、Ｃｕ、Ｚｎ、Ｒｕ、Ｒｈ、Ｐｄ、Ａｇ、Ｏｓ、Ｉｒ、Ｐｔ、Ａｕおよびこれらの二つ以上の混合物からなる群から選ばれ、より好ましくはＳｒ、Ｃｒ、Ｆｅ、Ｃｏ、Ｎｉ、Ｃｕおよびこれらの二つ以上の混合物からなる群から選ばれ、さらに好ましくはこの少なくとも一種のカチオン及び／又はカチオン性元素がＣｕ及び／又はＦｅを含むか、これらからなる。本発明の特に好ましい実施様態においては、このＬＥＶ型骨格構造ゼオライト系材料が、まず中間カチオン及び／又はカチオン性元素での、特にＨ+及び／又はＮＨ4+でのイオン交換にかけられることなく、他のイオン交換処理に、より好ましくは一種以上の上記のカチオン及び／又はカチオン性元素でのイオン交換にかけられる。
【００６２】
したがって、本発明のもう一つの大きな利点は、このＬＥＶ型骨格構造ゼオライト系材料を、アルカリ金属及び／又はアルカリ土類金属を、特にアルカリ金属を含むゼオライト系材料の場合に、特に上記材料中にナトリウム及び／又はカリウムが含まれている場合にそうであるように、最初にＨ+及び／又はＮＨ4+などのカチオン及び／又はカチオン性元素での中間イオン交換を行うことなく直接イオン交換処理にかけることができるという事実に由来する。したがって、上記の利点に加えて、驚くべきことに本発明の方法がまた、好ましくはイオン交換処理前のゼオライト系材料の分離（３）及び／又は洗浄（４）及び／又は乾燥及び／又は焼成（５）の後で、この晶析生成物を直接、所望の負荷カチオン及び／又はカチオン性元素でイオン交換させてイオン交換ＬＥＶ型骨格構造ゼオライト系材料の高効率で合成する方法を提供することが分った。
【００６３】
一般に、この好ましい本発明の方法に含まれる分離（３）及び／又は洗浄（４）及び／又は乾燥及び／又は焼成（５）及び／又はイオン交換処理（６）は、この順序で行っても、いずれか考えうる順序や組合せでおこなってもよく、また希望する回数繰り返すことができる。
【００６４】
したがって、本発明の方法は、任意に以下の工程の一つ以上を含む。
【００６５】
（３）このＬＥＶ型骨格構造ゼオライト系材料を、好ましくは濾過、限外濾過、透析、遠心分離及び／又はデカンテーションにより分離する工程、及び／又は
（４）このＬＥＶ型骨格構造ゼオライト系材料を洗浄する工程、及び／又は
（５）このＬＥＶ型骨格構造ゼオライト系材料を乾燥する工程、及び／又は
（６）このＬＥＶ型骨格構造ゼオライト系材料をイオン交換作業にかける工程。
【００６６】
なお、工程（３）及び／又は（４）及び／又は（５）及び／又は（６）はどの順番で行ってもよく、上記工程の少なくとも一つを好ましくは一回以上繰り返してもよい。
【００６７】
本発明の方法は、工程（２）で晶析したゼオライト系材料を分離する工程を、より好ましくは濾過により分離する工程を少なくとも一つ含むことが好ましい。上記好ましい実施様態によれば、少なくとも一回の分離工程の後で、このゼオライト系材料を少なくとも一回の乾燥工程にかけることがさらに好ましく、このゼオライト系材料を、少なくとも一回の洗浄と続く少なくとも一回の乾燥工程にかけることがより好ましい。ある特に好ましい実施様態においては、工程（２）で晶析させたゼオライト系材料が、少なくとも一回の分離工程にかけられ、次いで少なくとも一回の洗浄工程、次いで少なくとも一回の乾燥工程にかけられる。ある特に好ましい実施様態においては、工程（２）で晶析させたゼオライト系材料が、少なくとも一回の分離工程にかけられ、次いで少なくとも一回の洗浄工程、次いで少なくとも一回の乾燥工程にかけられる。
【００６８】
本発明の方法の他の好ましい実施様態では、工程（２）で晶析させたゼオライト系材料が、好ましくは前もってゼオライト系材料を分離（３）及び／又は洗浄（４）及び／又は乾燥（５）することなく、直接少なくとも一回の乾燥工程に、好ましくは噴霧乾燥工程及び／又は噴霧粒状化工程にかけられる。本発明の方法の工程（２）から得られる混合物を直接噴霧乾燥又は噴霧粒状化工程にかけるということは、単一工程で分離と乾燥が行えるという長所をもつ。したがって、本発明のこの実施様態では、合成後の後処理工程の数が最小に抑えられたさらに好ましい方法が与えられるため、高効率方法でこのＬＥＶ型骨格構造ゼオライト系材料を得ることができる。工程（２）でゼオライト系材料が得られた直後に噴霧乾燥を行う上記の好ましい実施様態では、あるいはこれに代えて、ゼオライト系材料を分離（３）及び／又は洗浄（４）及び／又は乾燥及び／又は焼成（５）するいずれか一種以上の工程及び／又はこのゼオライト系材料を一回以上のイオン交換処理（６）にかける工程代えて、あるいはこれらの工程の直後に、このゼオライト系材料を噴霧乾燥する工程を追加することがさらに好ましい。
【００６９】
本発明はまた、本発明の方法で得られるか、本発明の方法で得ることのできるＬＥＶ型骨格構造ゼオライト系材料を与える、考えうるいずれかの方法で得られるＬＥＶ型骨格構造ゼオライト系材料に関する。なお、ある好ましい実施様態においては、このゼオライト系材料は非イオン交換のものである。本発明の意味する範囲内では、このＬＥＶ型骨格構造ゼオライト系材料が「非イオン交換」であるとは、これがいずれの型のイオン交換処理にも、特に本発明の方法の工程（２）での晶析で得られたゼオライト系材料中に含まれるカチオン及び／又はカチオン性元素の交換を伴うイオン交換処理にかけられていないことをいい、「非イオン交換」であるとは、好ましくは本発明の好ましい実施様態においてｐＨ調整の際に行われるゼオライト系材料のＨ+及び／又はＯＨ-での交換はいずれも含まれない。
【００７０】
したがって、本発明はまた、本発明の方法で得ることができる及び／又は得られるＬＥＶ型骨格構造ゼオライト系材料で、特に上に説明した本発明の方法のいずれかの実施様態又は好ましい実施様態で得ることのできる及び／又は得られるＬＥＶ型骨格構造ゼオライト系材料で、好ましくは非イオン交換であるものに関する。
【００７１】
本発明はまた、非イオン交換のＹＯ2と任意にＸ2Ｏ3を含むＬＥＶ型骨格構造ゼオライト系材料であって、Ｙは四価の元素であり、Ｘは三価の元素であり、該ゼオライト系材料が、１００質量％のＸに対して３質量％以下の一種以上の金属Ｍを含み、好ましくは３質量％以下、より好ましくは１質量％以下、より好ましくは０．５質量％以下、より好ましくは０．１質量％以下、より好ましくは０．０５質量％以下、より好ましくは０．０１質量％以下、より好ましくは０．００５質量％以下、より好ましくは０．００１質量％以下、より好ましくは０．０００５質量％以下、より好ましくは０．０００１質量％以下の一種以上の金属Ｍを含み、さらに好ましくは該ゼオライト系材料が金属Ｍを含まず、Ｍがナトリウム又はカリウム、好ましくはナトリウムとカリウム、より好ましくはアルカリ金属の群であり、さらに好ましくはＭがアルカリ金属及びアルカリ土類金属の群であるゼオライト系材料に関する。本発明の好ましい実施様態においては、上記ゼオライト系材料が本発明の意味する範囲内の非イオン交換ゼオライト系材料であるなら、これを本発明の方法のいずれか一つの実施様態又は好ましい実施様態で得ることができ及び／又は得られる。
【００７２】
原則として、ＬＥＶ型骨格構造ゼオライト系材料がＹＯ2とＸ2Ｏ3の両方を含む本発明の好ましい実施様態においては、この非イオン交換ゼオライト系材料は、考えうるいずれのＹ：Ｘ原子比をもっていてもよい。したがって、例えば、このゼオライト系材料のＹ：Ｘ原子比は、１〜２００の範囲内のいずれでもよく、このゼオライト系材料のとるＹ：Ｘ原子比は、好ましくは１〜１００、より好ましくは２〜５０、より好ましくは５〜３０、より好ましくは７〜２０、より好ましくは８〜１５、さらに好ましくは９〜１４である。
【００７３】
さらに好ましい実施様態では、Ｙが、ＳｉとＳｎ、Ｔｉ、Ｚｒ、Ｇｅおよびこれらの二つ以上の混合物からなる群から選ばれ、Ｙは好ましくはＳｉである。また、Ｘ2Ｏ3を含む好ましい実施様態では、Ｘが、ＡｌとＢ、Ｉｎ、Ｇａおよびこれらの二つ以上の混合物からなる群から選ばれることがさらに好ましく、Ｘは好ましくはＡｌ及び／又はＢであり、より好ましくはＡｌである。
【００７４】
本発明の好ましい実施様態においては、このＬＥＶ型骨格構造ゼオライト系材料は、少なくとも以下の反射をもつＸ線回折パターンをもつ：
【００７５】
【表１】
0006034286.tif 000002
【００７６】
なお、１００％は、このＸ線粉末回折パターン中の最大ピークの強度である。
【００７７】
好ましくは、このＬＥＶ型骨格構造ゼオライト系材料は、少なくとも以下の反射を含むＸ線回折パターンをもつ：
【００７８】
【表２】
0006034286.tif 000003
【００７９】
なお、１００％は、このＸ線粉末回折パターン中の最大ピークの強度である。
【００８０】
さらに好ましい本発明の実施様態においては、ＬＥＶ型中の少なくとも一部のＹ原子が、一種以上の元素で同形置換されている。一般に、Ｙは適当ないずれの元素で同形置換されていてもよく、その一種以上の元素は、好ましくはＢ、Ｆｅ、Ｔｉ、Ｓｎ、Ｇａ、Ｇｅ、Ｚｒ、Ｖ、Ｎｂ、Ｃｕ、Ｚｎ、Ｌｉ、Ｂｅおよびこれらの二つ以上の混合物からなる群から選ばれ、その一種以上の元素は、より好ましくはＢ、Ｆｅ、Ｔｉ、Ｓｎ、Ｚｒ、Ｃｕおよびこれらの二つ以上の混合物からなる群から選ばれ、この一種以上の元素はさらに好ましくはＴｉ及び／又はＢであり、好ましくはＴｉである。他の特に好ましい本発明の実施様態においては、この一種以上の元素がＣｕを含む。この一種以上の元素はＣｕであることが好ましい。他の特に好ましい本発明の実施様態においては、この一種以上の元素がＦｅを含む。この一種以上の元素はＦｅであることが好ましい。一般に、ゼオライト系材料のＬＥＶ型骨格中の同形置換が好ましいＹ原子の量に関しては、特に本発明に制限はない。好ましい実施様態においては、一種以上の元素で置換されるＹＯ2のモル比が５〜１００の範囲であり、好ましくは１０〜８０、より好ましくは２０〜７０、さらに好ましくは２５〜６５の範囲である。
【００８１】
また、本発明では、このＬＥＶ型骨格構造ゼオライト系材料の表面積に関して特に制限はない。したがって、上記材料のもつ表面積は、５０〜１，２００ｍ2／ｇの範囲のいずれでもよく、特定の実施様態ではこの表面積が好ましくは２００〜９５０ｍ2／ｇの範囲であり、より好ましくは５００〜９００ｍ2／ｇ、より好ましくは６００〜８５０ｍ2／ｇ、さらに好ましくは６５０〜８００ｍ2／ｇの範囲である。しかしながら、本発明の特に好ましい実施様態においては、このＬＥＶ型骨格構造ゼオライト系材料の、また好ましくは焼成したゼオライト系材料のもつＤＩＮ６６１３５によるＢＥＴ表面積は、６５０〜１，１００ｍ2／ｇの範囲内であり、好ましくは７５０〜１，０５０ｍ2／ｇ、より好ましくは８００〜１，０００ｍ2／ｇ、より好ましくは８２０〜９００ｍ2／ｇ、さらに好ましくは８４０〜８６５ｍ2／ｇの範囲内である。
【００８２】
したがって、さらに驚くべきことに、上記の本発明の利点に加えて、既知のＬＥＶ型骨格構造ゼオライト系材料と較べて、特にアルカリ金属及び／又はアルカリ土類金属を使用する方法で得ることのできるあるいは得られるＬＥＶ型骨格構造ゼオライト系材料と較べて、特にナトリウム及び／又はカリウムを使用する方法で得ることのできるあるいは得られるＬＥＶ型骨格構造ゼオライト系材料と較べて特に高い表面積をもつ本発明のＬＥＶ型骨格を有するゼオライト系材料が提供できることが分った。
【００８３】
また、本発明の方法に関して上述したように、本発明のゼオライト系材料はまた、一種以上の考えうるいずれかのＬＥＶ型骨格構造をもつゼオライトを、もしこの一種以上のゼオライトがＹＯ2と任意にＸ2Ｏ3を含み、ＹＯ2とＸ2Ｏ3がそれぞれ好ましくは少なくとも一部その中に骨格元素として含まれているなら、含むことができる。本発明の好ましい実施様態においては、このゼオライト系材料が、レビ沸石とＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上の以上ゼオライトを含む。このゼオライト系材料はＲＵＢ−５０を含むことが特に好ましい。
【００８４】
その用途の具体的なニーズにより、本発明の材料は、上述の分離法（例えば、カンテーション、濾過、遠心分離又は噴霧）により得られる粉末、噴霧粉末又は噴霧粒状物の形で使用できる。
【００８５】
多くの工業用途では、ユーザー側では、このゼオライト系材料を、粉末又は噴霧材料として（即ち母液からこの材料を分離し、任意に洗浄と乾燥、また続く焼成を行って得られた粉末又は噴霧材料として）用いるのではなく、さらに加工して成型物としたゼオライト系材料を使用することが望ましいことが多い。このような成型物が、特に多くの工業用プロセスで必要とされており、例えば、本発明のゼオライト系材料が触媒又は吸着剤として使用される多くのプロセスで必要とされている。
【００８６】
したがって、本発明はまた、成型物中に含まれている本発明のＬＥＶ型骨格構造ゼオライト系材料に関する。
【００８７】
一般にこの粉末又は噴霧材料は、他の化合物を使用しなくても、例えば適当な成形法で成型して所望構造（例えば、板状、円柱状、球状など）の成型物を得ることができる。
【００８８】
この粉末又は噴霧材料を、適当な耐火性バインダーと混合するか、これを塗布することが好ましい。一般に好適なバインダーは、ゼオライト物質粒子間に、無バインダーでの物理吸着を超える接着及び／又は結合をもたらす全ての化合物である。このようなバインダーの例には、ＳｉＯ2、Ａｌ2Ｏ3、ＴｉＯ2、ＺｒＯ2又はＭｇＯなどの金属酸化物や、粘土、又は２つ以上のこれらの化合物の混合物が含まれる。使用可能な天然の粘土には、モンモリロナイトとカオリン族（この族には、準ベントナイトが含まれる）や、主たる鉱物要素がハロイサイト、カオリナイト、ジッカイト、ナクル石、又はアナウキサイトであるディキシー、マクナミー、ジョージア・アンド・フロリダ粘土などの名前で知られるカオリンである。このような粘土は、最初に採掘した原料の状態で使用してもよいし、まず焼成、酸処理又は化学処理にかけたものを使用してもよい。また、本発明のゼオライト系材料を、多孔性のマトリックス材料（例えば、シリカ−アルミナやシリカ−マグネシア、シリカ−ジルコニア、シリカ−トリア、シリカ−ベリリア、シリカ−チタニア）や三元系組成物（例えば、シリカ−アルミナ−トリアやシリカ−アルミナ−ジルコニア、シリカ−アルミナ−マグネシア、シリカ−マグネシア−ジルコニア）と複合化させることもできる。
【００８９】
したがって、本発明の触媒を、いずれかの他の適当な形状の押出物、ペレット、板又は粒子の形で、粒子状触媒の充填床としての用途、又は板やサドル、チューブなどの成型物として供給することもできる。
【００９０】
また好ましくは、任意に上述のように適当な耐火性バインダーとの混合又はこれらでの塗布の後で、この粉末又は噴霧材料を、例えば水でスラリーとし、これを適当な耐火性担体上に塗布してもよい。このスラリーは、さらに他の化合物を、例えば安定剤や脱泡剤、助触媒などを含んでいてもよい。通常、この担体は、「ハニカム」担体と呼ばれる部品を含み、この部品は内部に複数の微細な平行ガス流路を持つ一種以上の耐火性物質を含んでいる。このような担体は先行技術から公知であり、コージェライトなど適当ないずれの材料からできていてもよい。
【００９１】
一般に、上述のゼオライト系材料は、モレキュラーシーブ、吸着剤、触媒、触媒支持体又はこれらのバインダーとして使用できる。例えば、このゼオライト系材料は、ガス又は液体の乾燥や分子の選択的分離（例えば、炭化水素類又はアミドの分離）のためのモレキュラーシーブとして、またイオン交換体として、化学担体として、吸着剤特に炭化水素又はアミドの分離用の吸着剤）として、あるいは触媒として使用できる。本発明のゼオライト系材料を触媒及び／又は触媒支持体として使用することが最も好ましい。
【００９２】
本発明の好ましい実施様態においては、本発明のゼオライト系材料は、触媒プロセスにおいて、好ましくは触媒及び／又は触媒支持体として、より好ましくは触媒として使用される。一般に本発明のゼオライト系材料は、好ましくは少なくとも一種の有機化合物の変換を行う、より好ましくは少なくとも一種の炭素−炭素及び／又は炭素−酸素及び／又は炭素−窒素結合をもつ有機化合物の変換、より好ましくは少なくとも一個の炭素−炭素及び／又は炭素−酸素結合を持つ有機化合物の変換、さらに好ましくは少なくとも一個の炭素−炭素結合をもつ有機化合物の変換を行う考えうるいずれかの触媒プロセスの触媒及び／又は触媒支持体として使用できる。特に好ましい本発明の実施様態においては、このゼオライト系材料が、メタノールからオレフィンへの（ＭＴＯ）反応、エチレンからプロピレンへの（ＥＴＰ）反応またメタノールとエチレン（ＣＭＥ）の共反応のいずれか一つ以上の触媒及び／又は触媒支持体として使用される。
【００９３】
本発明の他の実施様態によれば、本発明のゼオライト系材料を、少なくとも一個の窒素−酸素結合をもつ少なくとも一種の化合物の変換の触媒プロセスで用いることが好ましい。本発明で特に好ましいのは、このＬＥＶ型骨格構造ゼオライト系材料の酸化窒素ＮＯｘの選択的還元のための、またＮＨ3の酸化（特に。ディーゼル系のＮＨ3スリップ（未反応ＮＨ3）の酸化）、Ｎ2Ｏの分解のための選択的接触還元（ＳＣＲ）プロセスの触媒及び／又は触媒支持体としての利用である。本発明で用いられる用語の酸化窒素、ＮＯｘは、窒素の酸化物であり、特に一酸化二窒素（Ｎ2Ｏ）と一酸化窒素（ＮＯ）、三酸化二窒素（Ｎ2Ｏ３）、二酸化窒素（ＮＯ2）、四酸化二窒素（Ｎ2Ｏ４）、五酸化二窒素（Ｎ2Ｏ５）、窒素過酸化物（ＮＯ3）である。本発明の特に好ましい実施様態においては、少なくとも一種の窒素−酸素結合をもつ少なくとも一種の化合物の変換のための触媒プロセスで用いられるゼオライト系材料は、Ｃｕ及び／又はＦｅを含み、より好ましくはＣｕを含む。
【００９４】
したがって、本発明はまた、適当な還元条件下でＮＯｘを含む流体を本発明のＬＥＶ型骨格構造ゼオライト系材料を含む触媒に接触させて酸化窒素ＮＯｘを選択的に還元する方法に関し、また適当な酸化条件下でＮＨ3を含む流体を本発明のＬＥＶ型骨格構造ゼオライト系材料を含む触媒に接触させてＮＨ3を酸化する、特にディーゼル系中のＮＨ3スリップを酸化する方法、適当な分解条件下でＮ2Ｏを含む流体を本発明のＬＥＶ型骨格構造ゼオライト系材料を含む触媒に接触させてＮ2Ｏを分解する方法、適当な条件下で排出流を本発明のＬＥＶ型骨格構造ゼオライト系材料を含む触媒に接触させて、予混合圧縮着火燃焼（ＨＣＣＩ）エンジンなどの先進排出システムで排出物をコントロールする方法、本発明のＬＥＶ型骨格構造ゼオライト系材料を添加物として用いる流体触媒クラッキングＦＣＣ方法、適当な変換条件下で化合物を本発明のＬＥＶ型骨格構造ゼオライト系材料を含む触媒に接触させて有機化合物を変換する方法、本発明のＬＥＶ型骨格構造ゼオライト系材料を含む触媒を使用する「定置源」方法に関する。
【００９５】
したがって、本発明はまた、酸化窒素ＮＯｘを選択的に還元する方法で、酸化窒素ＮＯｘを含むガス流、好ましくはアンモニアと尿素も含むガス流を本発明のゼオライト系材料又は本発明により得ることのできるあるいは得られるゼオライト系材料で、好ましくは成型物触媒の形のもの、より好ましくはゼオライト系材料が適当な耐火性担体上に、より好ましくは「ハニカム」担体上に担持された成型物触媒に接触させる方法に関する。
【００９６】
本発明のゼオライト系材料又は本発明により得ることのできるあるいは得られるゼオライト系材料を含む触媒を用いて還元される酸化窒素は、いずれの方法で作られたものであってもよく、例えば排ガス流であってもよい。特に、アジピン酸や硝酸、ヒドロキシルアミン誘導体、カプロラクタム、グリオキサール、メチル−グリオキサール、グリオキシル酸の製造工程で得られた排ガス流、また窒素含有材料の燃焼工程で得られた排ガス流があげられる。
【００９７】
最も好ましくは、本発明のゼオライト系材料又は本発明により得ることのできるあるいは得られるゼオライト系材料は、成型物触媒として、より好ましくはこのゼオライト系材料が適当な耐火性担体上に、より好ましくは「ハニカム」担体上に担持された成型物触媒として、酸化窒素ＮＯｘの選択的還元のために、即ち酸化窒素の選択的接触還元のために用いられる。特に、本発明のゼオライト系材料が触媒活性物質として用いられる酸化窒素の選択的還元は、アンモニア又は尿素の存在下で行われる。定置型の動力装置にはアンモニアが好ましい還元剤であるが、移動型のＳＣＲシステムには尿素が好ましい還元剤である。通常、このＳＣＲシステムは、エンジンや車両の設計に組み込まれており、また通常、以下の主要部品：本発明のゼオライト系材料を含むＳＣＲ触媒と；尿素貯蔵タンク；尿素ポンプ；尿素供給システム；尿素噴射器／ノズル；それぞれの制御装置を含んでいる。このような基材は公知であり、通常耐火性セラミック又は金属性材料から形成される。
【００９８】
特に好ましいのは、本発明により得ることのできるあるいは得られる本発明のゼオライト系材料又はこのゼオライト系材料を含む触媒の化学量論的な燃焼に必要なものより過剰の空気を使う燃焼条件で、即ち希薄条件で運転する内部燃焼エンジンからの、特にディーゼルエンジンからの排ガスから酸化窒素ＮＯｘを除去するための利用である。
【００９９】
したがって、本発明はまた、化学量論的な燃焼に必要なものより過剰の空気を使う燃焼条件で、即ち希薄条件で運転する内燃機関、特にディーゼルエンジンの排ガスからの
酸化窒素ＮＯｘの除去方法であって、本発明のゼオライト系材料又は本発明により得ることのできるあるいは得られるゼオライト系材料を含む触媒が触媒活性物質として用いられているものに関する。
【０１００】
本発明はしたがって、本発明のゼオライト系材料の特に触媒及び／又は排ガス処理の分野での利用であって、上記排ガス処理が工業用及び自動車排ガス処理を含むものに関する。これらの用途や他の用途において、本発明のゼオライト系材料は、例えばモレキュラーシーブ、触媒及び／又は触媒支持体として使用できる。
【０１０１】
また、本発明によれば、この有機テンプレート非含有のゼオライト系材料が有機化合物の分子捕捉に使用されることが好ましい。一般に、いずれの種類の有機化合物もこのゼオライト系材料中に捕捉されるが、この化合物が可逆的に捕捉されて後でゼオライト系材料から再放出可能であることが好ましく、この有機化合物が、温度上昇及び／又は圧力低下により−好ましくはその変換なしに−放出されることが好ましい。また、このゼオライト系材料が、その分子構造の微多孔系に浸入可能な大きさの有機化合物の補足に用いられることが好ましい。さらに他の本発明の実施様態では、捕捉された化合物が、少なくとも部分的に化学誘導体及び／又は分解生成物に変換された後で、好ましくはその熱分解生成物へ変換された後で放出される。
【０１０２】
したがって本発明はまた、本発明の実施様態および好ましい実施様態のゼオライト系材料のモレキュラーシーブ、触媒、触媒支持体としての及び／又は吸着剤としての利用に関する。このゼオライト系材料は、化学化合物の分子捕捉剤として、触媒として及び／又は触媒支持体として使用することが好ましい。
【０１０３】
特定の触媒的組成物又は他の目的の組成物の製造に当り、本発明のＬＥＶ型骨格構造ゼオライト系材料を、少なくとも一種の他の触媒活性物質と、あるいは目的の用途で活性な材料とブレンドすることも考えられる。少なくとも２種のＹ：Ｘ比率で、好ましくはＳｉ：Ａｌ比率で異なる、及び／又は一種以上の他の金属（例えば、一種以上の遷移金属）の存在あるいは非存在で異なる、及び／又は遷移金属などの他金属の具体的な含有量で異なる本発明の材料をブレンドすることもでき、特に好ましい実施様態においては、この一種以上の遷移金属がＣｕ及び／又はＦｅを、より好ましくはＣｕを含む。少なくとも２種の異なる本発明の材料を、少なくとも一種の他の触媒活性物質又は目的用途で活性な材料とブレンドすることもできる。
【０１０４】
好ましい実施様態に関して前述したように、このＬＥＶ型骨格構造ゼオライト系材料を支持体上に付着させてもよい。一般に、この基材は、通常触媒の製造に使われるものならいずれの材料であってもよいが、通常セラミックハニカム構造又は金属ハニカム構造を含む。例えば基材の入口面から出口面へ内部に延びる微細な平行ガス流路をもち流路が内部を流れる流体に開放されている（ハニカムフロースルー基材とよばれる）ようないずれか適当な基材をモノリス基材を用いてもよい。この流路、即ち流体入口から流体出口へ向かって延びる実質的に線状の流路は、壁面で区切られており、この上に触媒材料が薄膜状に設けられ、流路を通過するガスがこの触媒材料に接触するようになっている。モノリス基材の流路は薄壁の流路であり、いずれか適当な断面形状と大きさとっていてもよく、例えば台形、長方形、正方形、正弦波状、六角形、卵型、丸型などであってもよい。このような構造は、断面１平方インチ（２．５４ｃｍ×２．５４ｃｍ）当り約６０〜約４００個以上のガス流入孔（即ち、セル）を持っている。
【０１０５】
この基材はまた壁面流型のフィルター基材で、これらの流路が交互にブロックされていて、ガス流が一方（入口方向）から流路に入り、流路壁面を通過し、他方の方向（出口方向）から流路から出て行くようになっているフィルター基材であってもよい。このフロースルー型又は壁面流型のフィルターにこの触媒組成物を付着させることができる。壁面流型基材を使用する場合、得られるシステムはガス状の汚濁物とともに粒子状物質を除くことができる。この壁面流型フィルター基材は、コージェライト、チタン酸アルミニウム又は炭化ケイ素などの既知材料から作ることができる。壁面流型基材上触媒的組成物の負荷量は、基材の性質、例えば気孔率や壁厚に依存し、通常フロースルー基材上の負荷量より小さい。
【０１０６】
このセラミック基板は、いずれか適当な耐火性材料でできていてよく、例えばコージェライト、コージェライト−アルミナ、窒化ケイ素、ジルコンムライト、リチア輝石、アルミナ−シリカマグネシア、ケイ酸ジルコン、ミリマイト、珪酸マグネシウム、ジルコン、ペタル石、α−アルミナ、アルミノケイ酸塩などからできていてよい。
【０１０７】
本発明のゼオライト系材料が触媒として用いられる本発明の実施様態に有用な基材は、金属性であっても、一種以上の金属や金属合金であってもよい。この金属製基材はいろいろな形状で、例えば波板状又はモノリス状で使用できる。具体的な金属性支持体には、
チタンやステンレス鋼などの耐熱金属や金属合金、また鉄を多く含むあるいは鉄が主成分である他の合金が含まれる。このような合金は、ニッケル、クロム及び／又はアルミニウムの一種以上を含んでいてもよく、これらの金属は、少なくとも１５質量％の合金を、例えば１０〜２５質量％のクロムと３〜８質量％のアルミニウムと最大で２０質量％のニッケルを含むことが好ましい。これらの合金は、少量又は微量の一種以上の他の金属、例えばマンガンや銅、バナジウム、チタンなどを含むことができる。これらの金属担体の表面を高温下で、例えば１０００℃以上で酸化し、担体表面に酸化物層を形成して合金の耐腐食性を向上させてもよい。このような高温での酸化により、耐火金属酸化物支持体と触媒活性金属成分の基材との結合が強化される。
【０１０８】
他の実施様態では、本発明のＬＥＶ型骨格構造ゼオライト系材料を連続気泡発泡体基材の上に付着させることができる。このような基材は公知であり、通常耐火性セラミック又は金属性材料から形成される。
【０１０９】
[図面の説明]
図中に示した粉末Ｘ線回折パターンは、ＣｕＫα−１線のジーメンスＤ−５０００回折計で記録した。毛細管試料ホルダーは好ましい配向を避けるために用いた。ブラウン社の位置検出型検出器を用いて、８〜９６°（２θ）の範囲でステップ幅が０．０６７８°で回折データを集めた。粉末図面のインデックス付けは、プログラムＴｒｅｏｒ９０を用いてＰＯＷＤＥＲ−Ｘで実施した（Ｔｒｅｏｒ９０はパブリックドメインプログラムであり、ＵＲＬ：ｈｔｔｐ：／／ｗｗｗ．ｃｈ．ｉｕｃｒ．ｏｒｇ／ｓｉｎｃｒｉｓ−ｔｏｐ／ｌｏｇｉｃｉｅｌ／からアクセス可能）。この図では、角度２θ（°）を横軸にとり、強度を縦軸にプロットした。
【０１１０】
図１〜３は、それぞれ実施例１〜３で得られた結晶体のＸ線回折パターンを示す。図３はさらに、比較用のＬＥＶ型骨格構造フッ化ケイ酸アルミニウム化合物Ａｌ5.4Ｓｉ48.6Ｆ0.8Ｏ108の線パターンを含む。
【実施例】
【０１１１】
実施例１：
１３．３５ｋｇのジエチルジメチルアンモニウムヒドロキシド水溶液（２０質量％）と２５２．３ｇの水酸化アルミニウムをプラスチック受器に入れ、この混合物を１０分間攪拌してやや濁りのある溶液を得た。次いで２．７ｋｇのヒュームドシリカ（アエロジル２００）を少しずつ加え、得られた混合物を１時間攪拌してミルク様の懸濁液を得た。
【０１１２】
この混合物をオートクレーブに移し、６．６ｋｇの水を１０５℃で気化させて除き、得られた混合物を次いで自生圧力下１５０℃で１２０時間晶析させた。この反応混合物を室温まで冷却した後では、この反応生成物は、ｐＨが１２．６の白色懸濁液であった。この白色懸濁液の少量を磁器性乾燥シャーレに入れ、１００℃で１６時間乾燥させて３５．５ｇの白色粉末を得た。
【０１１３】
元素分析：
Ｓｉ：３２ｇ／１００ｇ
Ａｌ：２．３ｇ／１００ｇ
元素分析の結果、生成物のＳｉ：Ａｌモル比は約１３．４であった。
【０１１４】
図１に実施例１の合成で得られた結晶性生成物のＸＲＤを示す。特にこの微結晶生成物のＸＲＤ反射パターンは、ＬＥＶ型ゼオライト骨格構造を示している。  
【０１１５】
実施例２：
実施例１の水熱合成法で得られた１ｋｇの白色懸濁液を晶析生成物から分離し、１．２５６ｋｇのＨＮＯ3水溶液（５質量％）で処理して、ｐＨが１０．０２の懸濁液を得た。この後、４７．６１ｇの濃ＨＮＯ3水溶液（６５質量％）を添加して、ｐＨが８．１の極めて粘稠な懸濁液を得た。次いでこの酸性化した混合物に、残りの４７７．７ｇの実施例１で得られた白色懸濁液を添加し、ｐＨが８．６３の最終混合物を得た。この混合物を濾別し５．７ｋｇの蒸留水で洗浄して、洗液の導電率を２００μＳ／ｃｍ3未満とした。得られた湿ケーキを１２０℃で１６時間乾燥させ、３９４．２ｇの白色粉末を得た。
【０１１６】
元素分析：
Ｓｉ：３３ｇ／１００ｇ
Ａｌ：２．４ｇ／１００ｇ
元素分析の結果、生成物のＳｉ：Ａｌモル比は約１３．３であった。
【０１１７】
図２に実施例２の合成で得られた結晶性生成物のＸＲＤを示す。特にこの微結晶生成物のＸＲＤ反射パターン中には典型的なＬＥＶ型骨格線状パターンが含まれ、ＬＥＶ型ゼオライト骨格構造が存在していることを示している。  
【０１１８】
実施例３：
８．０３８ｋｇの実施例１の水熱合成法で得られた白色懸濁液を、５．１４ｋｇのＨＮＯ3水溶液（１０質量％）で処理して、ｐＨが８．２の極めて粘稠な懸濁液を得た。得られた懸濁液を濾別し４０ｌの蒸留水で洗浄して、洗液の導電率を２００μＳ／ｃｍ3未満とした。得られた湿ケーキを１２０℃で１６時間乾燥させ、２３７ｇの白色粉末を得た。
【０１１９】
元素分析：
Ｓｉ：３４ｇ／１００ｇ
Ａｌ：２．５ｇ／１００ｇ
【０１２０】
元素分析の結果、生成物のＳｉ：Ａｌモル比は約１３．１であった。
【０１２１】
図３に実施例３の合成で得られた結晶性生成物のＸＲＤを示す。特にこの微結晶生成物のＸＲＤ反射パターンは、ＬＥＶ型ゼオライト骨格構造を示している。
【０１２２】
実施例４：
１．５ｇのジエチルジメチルアンモニウムヒドロキシド水溶液（４０質量％）と７８ｍｇの水酸化アルミニウムを混合して、２０分間攪拌し、０．６ｇのヒュームドシリカ（Ｃａｂ−Ｏ−Ｓｉｌ  Ｍ５）を添加した。次いでこの混合物を２０ｍｌのテフロン（登録商標）ラインしたオートクレーブに移し、この中で自生圧力下１５０℃で３日間晶析させた。この間、反応容器を２０ｒｐｍで回転させた。この反応混合物を室温まで冷却した後で、この反応生成物を４ｋｒｐｍで５０分間遠心分離し、得られた白色固体を蒸留水で繰り返し洗浄した。洗浄後の固体を遠心分離し、１００℃で１６時間乾燥させ、得られた白色粉末を６００℃で１０時間焼成させた。
【０１２３】
実施例４の結晶性生成物の表面積を窒素吸着（ＤＩＮ６６１３５参照）で測定した。データの分析の結果、ＢＥＴ表面積は６０３ｍ2／ｇであった。
【０１２４】
得られた生成物を誘導結合プラズマ質量分析（ＩＣＰ−ＭＳ）で分析したところ、Ｓｉ：Ａｌ比は１０であった。
【０１２５】
実施例４の生成物を27Ａｌ−ＭＡＳ−ＮＭＲで分析したところ、二つのシグナル（５５．９ｐｐｍと−１．３１ｐｐｍ）が現れた。特に、５５．９ｐｐｍのシグナルは四配位アルミニウムによるものであり、−１．３１ｐｐｍのシグナルはより高配位のアルミニウムによる、特に五配位及び／又は八配位環境のアルミニウムによるものである。
【０１２６】
実施例５  
実施例４の方法を繰り返した。この混合物を７日間晶析させた。
【０１２７】
実施例５の結晶性生成物の表面積を窒素吸着（ＤＩＮ６６１３５参照）で測定した。データの分析の結果、ＢＥＴ表面積は８６０ｍ2／ｇであった。
【０１２８】
実施例５で得られた生成物を誘導結合プラズマ質量分析（ＩＣＰ−ＭＳ）で分析したところ、Ｓｉ：Ａｌ比は１０であった。
【０１２９】
実施例６  
実施例４の方法を繰り返した。この混合物を１３日間晶析させた。
【０１３０】
実施例６の結晶性生成物の表面積を窒素吸着（ＤＩＮ６６１３５参照）で測定した。データの分析の結果、ＢＥＴ表面積は８４６ｍ2／ｇであった。
【０１３１】
実施例６の結晶性生成物を誘導結合プラズマ質量分析（ＩＣＰ−ＭＳ）で分析したところ、Ｓｉ：Ａｌ比は１０であった。
【０１３２】
比較例１：
０．２ｇの水酸化ナトリウムをプラスチック受器に入れ、攪拌して１０．９ｇの水中に溶解させた。次いでこの水酸化ナトリウム溶液に、１４０．８ｇの水性のジエチルジメチルアンモニウムヒドロキシド水溶液（２０．６２質量％）を加えた。次いで１．４ｇのアルミン酸ナトリウムと１ｇのチャバザイト種結晶を、この溶液に加えた。次いで２６．６ｇのヒュームドシリカ（アエロジル２００）を少しずつ加え、得られた混合物を１時間攪拌した。
【０１３３】
この混合物をオートクレーブに移し、自生圧力下１３０℃で２９．５日間晶析させた。この反応混合物を室温まで冷却した後、遠心分離により得られた白色懸濁液を反応混合物から分離し、得られた白色固体を、洗液のｐＨが中性となるまで蒸留水で繰り返し洗浄した。次いで得られた固体を１２０℃で１６時間乾燥させ、さらに５５０℃で４時間焼成して１１．４ｇの白色粉末を得た。
【０１３４】
比較例１の結晶性生成物のエネルギー分散型Ｘ線分光学法（ＥＤＸＳ）による電子プローブマイクロ分析の結果、Ｓｉ：Ａｌモル比は約１２．４であった。
【０１３５】
比較例１の結晶性生成物の表面積を窒素吸着（ＤＩＮ６６１３５参照）で測定した。データの分析の結果、ＢＥＴ表面積は６３５ｍ2／ｇであった。
【０１３６】
したがって、実施例５と６得られた生成物の表面積と較べると、本発明の方法で表面積がかなり増加したゼオライト系材料を得ることができることがわかる。特に、驚くべきことに、本発明の方法により、既知の合成法では達成不可能な、特にワンポット合成では達成不可能な表面積を持つＬＥＶ型骨格構造ゼオライト系材料を得ることができることがわかった。
【０１３７】
比較例２：
１２．９２ｋｇのジエチルジメチルアンモニウムヒドロキシド水溶液（２０．６２質量％）をプラスチック受器に入れ、攪拌しながら９０．１ｇのＮａＯＨをここに溶解した。次いで３５１．９ｇの水酸化アルミニウムを加え、得られた溶液を１０分間攪拌して、やや濁りのある溶液を得た。次いで２．７４ｋｇのヒュームドシリカ（アエロジル２００）を少しずつ添加し、得られた混合物を１時間攪拌し、次いで１３５．３ｇの実施例３の結晶性生成物を種結晶としてこの混合物に添加し、さらに１時間攪拌してミルク様の懸濁液を得た。
【０１３８】
この混合物をオートクレーブに移し、６．２ｋｇの水を１０５℃で気化させて除き、次いで得られた混合物を自生圧力下１５０℃で１６８時間（７日間）晶析させた。この反応混合物を室温まで冷却した後では、この反応生成物は上部に固体のカスを持ち、この下に白色懸濁液が含まれていた。ｐＨが１２．３５のこの白色懸濁液の一部を反応混合物から分離、遠心分離し、得られる白色固体を、洗液の導電率が２００μＳ／ｃｍ3未満となるまで蒸留水で洗浄した。次いで得られた湿ケーキを１２０℃で１６時間乾燥させて１．０３ｋｇの白色粉末を得た。
【０１３９】
比較例２の結晶性生成物のエネルギー分散型Ｘ線分光学法（ＥＤＸＳ）による電子プローブマイクロ分析の結果、Ｓｉ：Ａｌモル比は約１１．４であった。
【０１４０】
比較例３：
５．７ｋｇの比較例２で水熱合成法により得られた白色懸濁液を反応混合物から分離し、３ｋｇのＨＮＯ3水溶液（１０質量％）で処理してｐＨを９．３とした。次いでこの固体を濾別し、洗液の導電率が２００μＳ／ｃｍ3未満となるまで５９ｌの蒸留水で洗浄した。次いで得られた湿ケーキを１２０℃で１６時間乾燥させて１．５６ｋｇの白色粉末を得た。
【０１４１】
比較例３の結晶性生成物のエネルギー分散型Ｘ線分光学法（ＥＤＸＳ）による電子プローブマイクロ分析の結果、Ｓｉ：Ａｌモル比は約１３であった。
【０１４２】
したがって、アルカリ金属とアルカリ土類金属の不存在下で行った本発明の実施例１〜３の結果を、ナトリウムを用いた比較例２と３の結果と比較すると、かなり意外にも、晶析生成物の酸性化の効果がそのＳｉ：Ａｌ比に逆の効果を与えることがわかる。より具体的には、比較例１で得られる結晶性生成物のＳｉ：Ａｌ比を、酸性化工程を含む比較例２で得られた生成物のものと比較すると、比較例２の生成物のＳｉ：Ａｌモル比には、酸性化により大きな増加が起こることがわかる。これは実際、酸性化（アルミノケイ酸塩の酸リーチングを呼ばれる）でよく見受けられる挙動、すなわちＳｉ：Ａｌモル比の増加に相当し、このアルミノケイ酸塩材料の脱アルミニウムしていること示している。
【０１４３】
しかしながら意外にも、本発明の方法で得られるＬＥＶ型骨格構造ゼオライト系材料に関して、この結晶性生成物の酸性化で反対の効果、即ちＳｉ：Ａｌモル比の小さな減少が起こることがわかった。この極めて意外な発見は、他の方法から本発明の方法を区別させるだけでなく、本発明の方法で得ることのできる本発明のゼオライト系材料のユニークな組成や性質を明確に示すものである。
【図１】
0006034286.tif 000005
【図２】
0006034286.tif 000006
【図３】
0006034286.tif 000007